СПОСОБ СТАБИЛИЗАЦИИ СОДЕРЖАЩИХ ДИОКСИД КРЕМНИЯ АНИОННЫХ МИКРОЧАСТИЦ В ЖЕСТКОЙ ВОДЕ

1. Способ стабилизации содержащих диоксид кремния анионных микрочастиц при смешивании содержащих диоксид кремния анионных микрочастиц с жесткой водой, включающий:
а) добавление эффективного в отношении стабилизации количества одной или более снижающих жесткость добавок к жесткой воде перед смешиванием жесткой воды и содержащих диоксид кремния анионных микрочастиц или
б) добавление эффективного в отношении стабилизации количества одного или более снижающих жесткость агентов к содержащим диоксид кремния анионным микрочастицам перед смешиванием жесткой воды с содержащими диоксид кремния анионными микрочастицами.
2. Способ по п.1, где снижающие жесткость добавки выбирают из группы, состоящей из неорганических борсодержащих веществ.
3. Способ по п.2, где неорганические борсодержащие вещества выбирают из декагидрата тетрабората натрия, пентагидрата тетрабората натрия, силикобората, боросиликата, борной кислоты и ее солей с щелочными металлами и аммонием, а также боросалицилатов.
4. Способ по п.3, где неорганическое борсодержащее вещество представляет собой декагидрат тетрабората натрия.
5. Способ по п.1, где снижающие жесткость добавки выбирают из анионных полимеров, имеющих среднемассовую молекулярную массу примерно до 3000000 Да.
6. Способ по п.5, где анионные полимеры выбирают из группы, состоящей из сополимеров акрилата и акриламида, акрилатных гомополимеров, сополимеров акрилата и метакрилата, сополимеров метакрилата и акриламида, сополимеров метакрилата и стиролсульфоната, сополимеров акрилата и стиролсульфоната, сополимеров метакрилата и винилсульфоната и гомополимера натриевой соли 2-акриламидо-2-метилпропансульфоновой кислоты, а также сульфометилированного полиакриламида.
7. Способ по п.6, где анионные полимеры выбирают из полимера натриевой соли акриловой кислоты, имеющего среднемассовую молекулярную массу примерно от 1000 до 30000 Да, сополимера акриловой кислоты и натриевой соли стиролсульфоновой кислоты, имеющего среднемассовую молекулярную массу примерно от 1000 до 60000 Да, и полимера натриевой соли 2-акриламидо-2-метилпропансульфоновой кислоты, имеющего среднемассовую молекулярную массу примерно до 3000000 Да.
8. Способ по п.1, где снижающие жесткость добавки выбирают из группы, состоящей из органических фосфонатов, фосфатов, карбоновых кислот, дитиокарбаматов, солей любых предшествующих соединений или любых их сочетаний.
3
2
2
2
2
2
2
2
2
2
2
2
2
2
2
2
2
2
2
2
2
2
9. Способ по п.8, где снижающие жесткость добавки выбирают из группы, состоящей из ГЭДФ (СНС(ОН)(Р(O)(ОН)), ДТМФА ((HO)P(O)CHN[CHCHN(CHP(O)(OH))]) и ДТПА ((HOCCH)NCHCHN(CHCOH)CHCHN(CHCOH)).
10. Способ по п.1, где содержащие диоксид кремния анионные частицы выбирают из коллоидного диоксида кремния, микрогелей полисиликатов, коллоидной кремниевой кислоты, модифицированного алюминием диоксида кремния, микрогелей полиалюмосиликатов, коллоидной алюмокремниевой кислоты, коллоидного алюмосиликата, природных и синтетических коллоидных цеолитов и природных и синтетических филлосиликатов.
11. Способ по п.10, где содержащие диоксид кремния анионные микрочастицы представляют собой коллоидный диоксид кремния.
12. Способ по п.10, где содержащие диоксид кремния анионные микрочастицы представляют собой бентонит, монтмориллонит, лапонит или гекторит, или их сочетание.
13. Способ по п.1, в котором для отслеживания и мониторинга снижающих жесткость добавок применяют один или более инертных флуоресцентных трассеров или используют присущую снижающей жесткость добавке флуоресценцию.
14. Стабилизированная композиция, включающая содержащие диоксид кремния анионные микрочастицы и эффективное в отношении стабилизации количество одной или более снижающих жесткость добавок.
15. Стабилизированная композиция по п.14, где снижающие жесткость добавки выбраны из группы, состоящей из неорганических борсодержащих веществ.
16. Стабилизированная композиция по п.15, где неорганические борсодержащие вещества выбраны из декагидрата тетрабората натрия, пентагидрата тетрабората натрия, силикобората, боросиликата, борной кислоты и ее солей со щелочными металлами и аммонием, а также боросалицилатов.
17. Стабилизированная композиция по п.16, где неорганическое борсодержащее вещество представляет собой декагидрат тетраборат натрия.
18. Стабилизированная композиция по п.14, где снижающие жесткость добавки выбраны из анионных полимеров, имеющих среднемассовую молекулярную массу примерно до 3000000 Да.
19. Стабилизированная композиция по п.18, где анионные полимеры выбраны из группы, состоящей из сополимеров акрилата и акриламида, акрилатных гомополимеров, сополимеров акрилата и метакрилата, сополимеров метакрилата и акриламида, сополимеров метакрилата и стиролсульфоната, сополимеров акрилата и стиролсульфоната, сополимеров метакрилата и винилсульфоната и гомополимера натриевой соли 2-акриламидо-2-метилпропансульфоновой кислоты, а также сульфометилированного полиакриламида.
20. Стабилизированная композиция по п.19, где анионные полимеры выбраны из полимеров натриевой соли акриловой кислоты, имеющих среднемассовую молекулярную массу примерно от 1000 до 30000 Да, сополимера акриловой кислоты и натриевой соли стиролсульфоновой кислоты, имеющего среднемассовую молекулярную массу примерно от 1000 до 60000 Да, и полимера натриевой соли 2-акриламидо-2-метилпропансульфоновой кислоты, имеющего среднемассовую молекулярную массу примерно до 3000000 Да.
21. Стабилизированная композиция по п.14, где снижающие жесткость добавки выбраны из группы, состоящей из органических фосфонатов, фосфатов, карбоновых кислот, дитиокарбаматов, солей любых из предшествующих соединений и любых их сочетаний.
3
2
2
2
2
2
2
2
2
2
2
2
2
2
2
2
2
2
2
2
2
2
22. Стабилизированная композиция по п.21, где снижающие жесткость добавки выбраны из группы, состоящей из ГЭДФ (СНС(ОН)(Р(O)(ОН)), ДТМФА ((HO)P(O)CHN[CHCHN(CHP(O)(OH))]) и ДТПА((НOССН)NСНСНN(СНСOН)СНСНN(СНСOН)).
23. Стабилизированная композиция по п.14, где содержащие диоксид кремния анионные микрочастицы выбраны из коллоидного диоксида кремния, микрогелей полисиликатов, коллоидной кремниевой кислоты, модифицированного алюминием коллоидного диоксида кремния, микрогелей полиалюмосиликатов, коллоидной алюмокремниевой кислоты, коллоидных алюмосиликатов, природных и синтетических коллоидных цеолитов и природных и синтетических филлосиликатов.
24. Стабилизированная композиция по п.23, где содержащие диоксид кремния анионные микрочастицы представляют собой коллоидный диоксид кремния.
25. Стабилизированная композиция по п.23, где содержащие диоксид кремния анионные микрочастицы представляют собой бентонит, монтмориллонит, лапонит или гекторит или их сочетание.
26. Стабилизированная композиция по п.14, дополнительно включающая один или более инертных флуоресцентных трассеров, или же одну или более снижающие жесткость добавок, обладающих природной флуоресценцией.